(57)【特許請求の範囲】
【請求項１】
基材と、該基材の表面上に設けられる液体を通す流路部と、を備えており、
前記基材は、
表面が不透水性であり、
前記流路部は、
繊維から形成され、前記液体が毛細管現象によって内部を通液可能な複数の透水性材料と、
該透水性材料間に配置された複数の不透水性材料と、
前記透水性材料間に前記液体が毛細管現象によって通液可能な空隙と、を備えている
ことを特徴とする機能性材料。
【請求項２】
液体を通す流路部を備えており、
該流路部は、
繊維から形成され、前記液体が毛細管現象によって内部を通液可能な複数の透水性材料と、
該透水性材料間に配置された複数の不透水性材料と、
前記透水性材料間に前記液体が毛細管現象によって通液可能な空隙と、を備えている
ことを特徴とする機能性材料。
【請求項３】
基材を備えており、
該基材の表面上に前記流路部が形成されている
ことを特徴とする請求項２記載の機能性材料。
【請求項４】
基材と、該基材の表面上に設けられる液体を通す流路部と、を備えており、
前記基材は、
表面が不透水性であり、
前記流路部は、
ナノファイバーからなるナノファイバー層と、該ナノファイバー層間に混入した不透水性材料と、からなる
ことを特徴とする機能性材料。
【請求項５】
前記不透水性材料が繊維状の材料であって、
繊維径および／または繊維長の異なる材料を含んでいる
ことを特徴とする請求項１、２、３または４のいずれかに記載の機能性材料。
【請求項６】
前記流路部が表面上に形成された基材を備えており、
前記透水性材料は、
親水性の官能基を有しており、
前記基材は、
前記流路部を配設する配設面が、親水性の官能基を有する不透水性膜によって覆われている
ことを特徴とする請求項１、２、３、４または５のいずれかに記載の機能性材料。
【請求項７】
基材の配設面上に液体を通す流路部を形成する方法であって、
該流路部を、
不透水性材料と、透水性材料と、両者を分散させる液体と、を含む混合流体を前記基材の配設面上に塗布して形成する方法であり、
前記透水性材料が、繊維から形成され、前記液体が毛細管現象によって内部を通液可能なものであり、
前記透水性材料と前記不透水性材料が所定の混合割合となるように前記混合流体を調製する工程と、該調製した混合流体を前記基材の配設面上に塗布し乾燥する工程と、を含み、
形成される前記流路部は、
前記透水性材料間に前記液体が毛細管現象によって通液可能な空隙を備え、
該空隙は、前記混合割合によって調整される
ことを特徴とする機能性材料の製造方法。
【請求項８】
基材の配設面上に液体を通す流路部を形成する方法であって、
該流路部を、
不透水性材料と、ナノファイバーと、両者を分散させる液体と、を含む混合流体を塗布して形成する
ことを特徴とする機能性材料の製造方法。
【請求項９】
前記流路部を、
スクリーン印刷技術を用いて前記基材の配設面上に前記混合流体を塗布して形成する
ことを特徴とする請求項７または８記載の機能性材料の製造方法。
【請求項１０】
前記流路部を、
前記基材の配設面上に前記混合流体をスプレーで吹き付けて形成する
ことを特徴とする請求項７または８記載の機能性材料の製造方法。
【請求項１１】
前記流路部を、
前記混合流体を原料として、凹印刷技術を用いて前記基材の配設面上
に形成する
ことを特徴とする請求項７または８記載の機能性材料の製造方法。
【請求項１２】
前記流路部を、
前記混合流体を原料として、フレキソ印刷技術を用いて前記基材の配
設面上に形成する
ことを特徴とする請求項７または８記載の機能性材料の製造方法。
【請求項１３】
基材の表面に塗布し、液体試料を通す空隙を有する流路部を形成するために使用される液体であって、
該液体が、
ナノファイバーと不透水性材料を液体中に分散したものであり、
前記不透水性材料が、
前記流路部において、前記ナノファイバー間に配置され、該ナノファイバー間に前記液体試料が移動可能な前記空隙を形成し得るものである
ことを特徴とする機能性液体（ただし、前記不透水性材料が顔料として機能する場合を除く）。
【発明の詳細な説明】
【技術分野】
【０００１】
本発明は、機能性材料、機能性材料の製造方法および機能性液体に関する。さらに詳しくは、医学や、生化学、薬学、化学、環境などの分野における分析に広く利用される機能性材料、機能性材料の製造方法および機能性液体に関する。
【背景技術】
【０００２】
近年、血液や尿などの体液から多数の病気の診断が可能となってきている。しかし、診断に使用可能な体液（以下、試料という）の量には限界がある。このため、少ない試料からできるだけ多くの情報（例えば、病気の進行状況や病気の早期発見等）を得ることができる装置の開発が重要となっている。【０００３】
そこで、樹脂製の基板上に複数のマイクロチャンネル（微細流路）を形成したマイクロ流体チップを用いた装置が提案されている。この装置の基板上に設けられた各微細流路の先端部には、それぞれの病気の原因となる抗原に反応する抗体等を備えた検出部が設けられている。このため、かかる装置を用いれば、１回の分析で複数の病気の診断が可能となる。しかし、かかる装置では、流路内に試料を送液するのにポンプ等の駆動手段が必要であり、試料量もある程度必要となる上、装置も大型化するといった問題がある。【０００４】
近年、ポンプを必要としないマイクロ流体チップが提案されており、その代表例が、微細流路を紙で形成した紙製マイクロ流体チップである。かかる紙製マイクロ流体チップは、紙が有する吸水性、つまり毛細管現象を利用した技術である。具体的には、紙製マイクロ流体チップの流路基端部に液体試料を供給すれば、自動的に試料が流路基端部から流路先端部の検出部まで移動する。このため、試料を送液するためのポンプを使わずに１回の分析で複数の病気の診断が可能となる。しかも、紙製マイクロ流体チップだけで病気の診断が可能になるという利点がある。【０００５】
上記のごとき紙製の微細流路を形成する方法としては、ワックスプリンティング法を用いた方法や、フォトリソグラフィー法を用いた方法が提案されている。【０００６】
ワックスプリンティング法は、疎水性のワックスを紙面上の流路の側端に沿って含浸させる。すると、図６（Ａ）および図６（Ｂ）に示すように、疎水性のワックスによって形成された流路の流路壁によって紙製の微細流路が形成される。【０００７】
フォトリソグラフィー法は、紙をフォトレジスト（感光性樹脂）中に浸漬した後、所望の流路パターンが形成されるようにマスクした後、ＵＶ等を用いて露光する。そして、露光されていないフォトレジストを除去する処理を行う。すると、図６（Ｃ）および図６（Ｄ）に示すように、硬化した樹脂（硬化部）によって流路壁が形成された紙製の微細流路が形成される。【０００８】
しかし、上述した方法によって形成された紙製の微細流路の場合、全ての流路を移動する試料は、多数の成分が含有したものとなる。このため、試料中の成分のうち目的成分以外の成分の影響により検出部での目的成分の測定精度が低下する可能性が生じる。【０００９】
一方、フォトリソグラフィー法を用いて３次元の流路を形成したマイクロ流体チップが提案されている（例えば、特許文献１）。【００１０】
図７（Ａ）および図７（Ｂ）に示すように、特許文献１の３次元マイクロ流体チップは、フォトリソグラフィー法を用いて処理した上層、中層、下層の各紙片を連結した多層構造を有するチップである。中層の紙片には、表裏を連通する穴が上層の所定の流路と下層の所定の流路だけを連結するように形成されている。また、特許文献１には、かかる中層に形成された穴には、フィルターが設けられている旨の記載がある。【００１１】
このため、図７（Ｃ）に示すように、特許文献１の３次元マイクロ流体チップでは、両試料を交じり合うことなく立体的に交差させながら、それぞれの流路の試料供給部から先端部へ向かって移動させることができる。したがって、特許文献１の３次元マイクロ流体チップを使用すれば、同じ大きさのチップに２次元の流路を形成した場合と比較して、より多くの試料の分析が可能となり、フィルター機能により検査精度を向上させることが可能となる。
【先行技術文献】
【特許文献】
【００１２】
【特許文献１】特開２０１２−２３０１２５号公報
【発明の概要】
【発明が解決しようとする課題】
【００１３】
しかるに、特許文献１の３次元マイクロ流体チップでは、図７に示すように、複数の流路を交じり合うことなく立体的に交差させるように形成する必要があり、試料供給部から検出部までの距離が、上記のごとき２次元の紙製の微細流路と比べて非常に長くなる。このため、試料量が少ない場合、一部の流路において試料の移動が途中で遮られ、十分な量の試料が検出部に到達しない可能性がある。そうすると、検出部での検査精度が低下による病気の診断ミスが生じる危険性がある。【００１４】
本発明は上記事情に鑑み、少ない試料量でも試料中に存在する所定の物質等を高い精度で検出する機能を備えた機能性材料、機能性材料の製造方法および機能性液体を提供することを目的とする。
【課題を解決するための手段】
【００１５】
第１発明の機能性材料は、基材と、該基材の表面上に設けられる液体を通す流路部と、を備えており、前記基材は、表面が不透水性であり、前記流路部は、繊維から形成され、前記液体が毛細管現象によって内部を通液可能な複数の透水性材料と、該透水性材料間に配置された複数の不透水性材料と、前記透水性材料間に前記液体が毛細管現象によって通液可能な空隙と、を備えていることを特徴とする。
第２発明の機能性材料は、液体を通す流路部を備えており、該流路部は、繊維から形成され、前記液体が毛細管現象によって内部を通液可能な複数の透水性材料と、該透水性材料間に配置された複数の不透水性材料と、前記透水性材料間に前記液体が毛細管現象によって通液可能な空隙と、を備えていることを特徴とする。
第３発明の機能性材料は、第２発明において、基材を備えており、該基材の表面上に前記流路部が形成されていることを特徴とする。
第４発明の機能性材料は、基材と、該基材の表面上に設けられる液体を通す流路部と、を備えており、前記基材は、表面が不透水性であり、前記流路部は、ナノファイバーからなるナノファイバー層と、該ナノファイバー層間に混入した不透水性材料と、からなることを特徴とする。
第５発明の機能性材料は、第１発明、第２発明、第３発明または第４発明のいずれかにおいて、前記不透水性材料が繊維状の材料であって、繊維径および／または繊維長の異なる材料を含んでいることを特徴とする。
第６発明の機能性材料は、第１発明、第２発明、第３発明、第４発明または第５発明のいずれかにおいて、前記流路部が表面上に形成された基材を備えており、前記透水性材料は、親水性の官能基を有しており、前記基材は、前記流路部を配設する配設面が、親水性の官能基を有する不透水性膜によって覆われていることを特徴とする。
（機能性材料の製造方法）
第７発明の機能性材料の製造方法は、基材の配設面上に液体を通す流路部を形成する方法であって、該流路部を、不透水性材料と、透水性材料と、両者を分散させる液体と、を含む混合流体を前記基材の配設面上に塗布して形成する方法であり、前記透水性材料が、繊維から形成され、前記液体が毛細管現象によって内部を通液可能なものであり、前記透水性材料と前記不透水性材料が所定の混合割合となるように前記混合流体を調製する工程と、該調製した混合流体を前記基材の配設面上に塗布し乾燥する工程と、を含み、形成される前記流路部は、前記透水性材料間に前記液体が毛細管現象によって通液可能な空隙を備え、該空隙は、前記混合割合によって調整されることを特徴とする。
第８発明の機能性材料の製造方法は、基材の配設面上に液体を通す流路部を形成する方法であって、該流路部を、不透水性材料と、ナノファイバーと、両者を分散させる液体と、を含む混合流体を塗布して形成することを特徴とする。
第９発明の機能性材料の製造方法は、第７または第８発明において、前記流路部を、スクリーン印刷技術を用いて前記基材の配設面上に前記混合流体を塗布して形成することを特徴とする。
第１０発明の機能性材料の製造方法は、第７または第８発明において、前記流路部を、前記基材の配設面上に前記混合流体をスプレーで吹き付けて形成することを特徴とする。
第１１発明の機能性材料の製造方法は、第７または第８発明において、前記流路部を、前記混合流体を原料として、凹印刷技術を用いて前記基材の配設面上に形成することを特徴とする。
第１２発明の機能性材料の製造方法は、第７または第８発明において、前記流路部を、前記混合流体を原料として、フレキソ印刷技術を用いて前記基材の配設面上に形成することを特徴とする。
（インキ）
第１３発明の機能性液体は、基材の表面に塗布し、液体試料を通す空隙を有する流路部を形成するために使用される液体であって、該液体が、ナノファイバーと不透水性材料を液体中に分散したものであり、前記不透水性材料が、前記流路部において、前記ナノファイバー間に配置され、該ナノファイバー間に前記液体試料が移動可能な前記空隙を形成し得るものであることを特徴とする（ただし、前記不透水性材料が顔料として機能する場合を除く）。
【発明の効果】
【００１６】
第１発明によれば、透水性材料が繊維から形成されており、透水性材料内に微細な隙間が形成されているので、液体を毛細管現象によって内部に通液させることができる。しかも、この繊維間に不透水性材料が配置されているので、不透水性材料と繊維の両者間つまり流路部内にも、液体が毛細管現象によって通液可能な網目状の空隙を形成することができる。このため、流路部に液体試料を供給すれば、透水性材料内の隙間内および空隙内に液体試料を浸透させながら透水性材料の繊維に沿って移動させることができる。つまり、繊維間に浸透した液体試料および空隙内に侵入した液体試料を毛細管現象により移動させることができるから、流路部の吸水機能を向上させることができる。言い換えれば、単に網目状の空隙を有するだけでは得られない吸水機能を有する流路部を形成することができる。さらに、液体試料が隙間および空隙を移動する間に液体試料中に存在する混合物から目的の成分以外の成分（目的外成分）を分離除去することができる。つまり、流路部は、吸水機能とフィルター機能の両方を有するものとすることができる。また、液体試料が毛細管現象により流路部内を移動するので、流路部の配置は水平方向に限定されない。したがって、液体試料を供給した後の流路部の配置方法の自由度を高くすることができる。また、透水性材料と不透水性材料の混合割合を調整すれば、空隙の大きさや空隙率をコントロールすることができるので、流路部の吸水性を制御することが可能となる。
第２発明によれば、透水性材料が繊維から形成されており、透水性材料内に微細な隙間が形成されているので、液体を毛細管現象によって内部に通液させることができる。しかも、この繊維間に不透水性材料が配置されているので、不透水性材料と繊維の両者間つまり流路部内にも、液体が毛細管現象によって通液可能な網目状の空隙を形成することができる。このため、流路部に液体試料を供給すれば、透水性材料内の隙間内および空隙内に液体試料を浸透させながら透水性材料の繊維に沿って移動させることができる。つまり、繊維間に浸透した液体試料および空隙内に侵入した液体試料を毛細管現象により移動させることができるから、流路部の吸水機能を向上させることができる。言い換えれば、単に網目状の空隙を有するだけでは得られない吸水機能を有する流路部を形成することができる。さらに、液体試料が隙間および空隙を移動する間に液体試料中に存在する混合物から目的の成分以外の成分（目的外成分）を分離除去することができる。つまり、流路部は、吸水機能とフィルター機能の両方を有するものとすることができる。また、液体試料が毛細管現象により流路部内を移動するので、流路部の配置は水平方向に限定されない。したがって、液体試料を供給した後の流路部の配置方法の自由度を高くすることができる。また、透水性材料と不透水性材料の混合割合を調整すれば、空隙の大きさや空隙率をコントロールすることができるので、流路部の吸水性を制御することが可能となる。
第３発明によれば、流路部が基材の表面上に形成されているので、取扱性を向上させることができる。しかも、基材表面上に流路部を形成するので、流路部の形状の自由度を向上させることができる。
第４発明によれば、流路部のナノファイバー層間に不透水性材料が混入しているので、ナノファイバー層間に微細な空隙を形成することができる。このため、流路部に液体試料を供給すれば、かかる液体試料を毛細管現象により空隙内を浸透させながら流路部内を移動させることができる。つまり、流路部に吸水機能を付与することができるのである。しかも、ナノファイバー層間に形成された空隙内を液体試料を浸透させながら流すことができるので、液体試料中に存在する混合物から目的の成分以外の成分（目的外成分）を分離除去することができる。つまり、流路部にフィルター機能を付与することができるのである。さらに、流路部の表面をナノファイバー層を有する膜で覆うことができるので、液体試料が流路部の内部から外部へ漏洩するのを防止できる。
第５発明によれば、流路部に供給した液体試料の浸透速度を調整することができるので、液体試料の性状や液体試料中に存在する目的成分等に応じた流路部を形成することができる。
第６発明によれば、流路部を基材の配設面に配設した状態において、それぞれ親水性の官能基を有する材料を接触させた状態とすることができる。両者を接触させることによって、両者を水素結合で連結させることができる。すると、流路部を基材配設面上に塗布等によって配設するだけで、流路部と基材を確実に連結させることができる。しかも、流路部を基材に対して強固に連結させることができるので、両者を連結するための接着剤等が不要となる。このため、接着剤等に起因する流路部の汚染等を防止できるので、液体試料中に存在する目的成分の分析精度を向上させることができる。
第７発明によれば、透水性材料と不透水性材料の混合割合を所定の混合割合となるように調整することによって、空隙の大きさや空隙率をコントロールすることができるので、流路部の吸水性を制御することができる。
第８発明〜第１２発明によれば、所定の状態の混合流体を用いて流路部を形成することができるので、流路部を形成する際の自由度を向上させることができる。このため、所望のパターン通りの流路部を簡便かつ大量に成形することができる。
第１３発明によれば、ナノファイバーと不透水性材料が液体中に分散されている。このため、この液体を印刷等により基材の表面上に塗布すれば、不透水性材料によってナノファイバー間に複数の空隙が形成された流路部を形成することができる。したがって、この流路部に対して液体試料を供給すれば、かかる液体試料を毛細管現象により流路部内へ浸透させることができる。しかも、吸水機能の高い流路部を形成することができる。さらに、印刷等によりにより基材の表面上に塗布することによって流路部を形成するので、物体上に自由に流路部を形成することができる。
【図面の簡単な説明】
【００１７】
【図１】本実施形態の機能性材料１の概略説明図であり、（Ａ）は平面図であり、（Ｂ）は（Ａ）の概略側面図である。
【図２】本実施形態の機能性材料１の流路部１０の概略断面図と流路部１０に液体試料を供給した際の状況を示した図であり、（Ａ）は図１（Ａ）のＩＩＡ−ＩＩＡ線概略断面図とその要部拡大断面図および透水性材料１１の要部拡大図であり、（Ｂ）は透水性材料１１の要部概略斜視図とその内部を浸透する液体試料中の液体Ｌｑの状況を示した図である。
【図３】本実施形態の機能性材料１の概略説明図であり、（Ａ）は平面図であり、（Ｂ）は（Ａ）の概略側面図である。
【図４】本実施形態の機能性材料１の流路部１０の概略断面図と流路部１０に液体試料を供給した際の状況を示した図であり、（Ａ）は図３（Ａ）の要部拡大図ＩＩＢ−ＩＩＢ線概略断面図であり、（Ｃ）は図１（Ａ）のＩＩＣ−ＩＩＣ線概略断面図である。
【図５】他の実施形態の機能性材料１の概略説明図であり、（Ａ）は平面図であり、（Ｂ）は（Ａ）の概略側面図である。
【図６】従来技術の概略説明図であり、（Ａ）はワックスプリンティング法を用いた従来技術の概略説明図であり、（Ｂ）はフォトリソグラフィー法を用いた従来技術の概略説明図である。
【図７】フォトリソグラフィー法を用いて３次元的に流路部を形成した従来技術の概略説明図である。
【図８】実験結果を示した図である。
【図９】フィルター効果の実験結果を示した写真である。
【図１０】フィルター効果の実験結果を示した写真である。
【図１１】フィルター効果の実験結果を示した写真である。
【図１２】フィルター効果の実験結果を示した写真である。
【発明を実施するための形態】
【００１８】
つぎに、本発明の実施形態を図面に基づき説明する。
本発明の機能性材料は、医学や、生化学、薬学、化学、環境などの分野において、試料の分析に使用されるものであって、試料中に存在する目的成分を目的成分以外の成分から簡便に分離することができる構造としたことに特徴を有する。
具体的には、本発明の機能性材料を構成する流路部が、吸水機能とフィルター機能を有する構造とし、しかも、使用する試料を少なくすることができる構造としたことに特徴を有する。
【００１９】
ここで、従来技術と本発明の相違点を簡単に説明する。
まず、従来の技術（例えばマイクロ流体チップ）は、シート状の紙に透水性領域と不透水性領域を設けて、液体を所望の場所（試薬を配置している位置等）まで移動させる流路を形成している。つまり、従来の技術は、紙自体に液体の通る部分と液体の通らない部分（壁）を設けて、液体が通過する（浸透する）領域（流路）を形成するという発想に基づいて構成されている。したがって、従来の技術は、基材の一部が流路となっている。
一方、本発明の機能性材料は、シートなどの基材の表面に繊維を含む液体（言い換えれば繊維含有インキ）を印刷することによって、基材の表面に流路を形成している。つまり、本発明の機能性材料は、基材を変質させるのではなく、基材の表面に繊維含有インキによってパターンを形成することによって、繊維含有インキ中の繊維からなる流路を形成する技術である。したがって、本発明の機能性材料は、流路が基材の上に盛り上がった状態となっている。
つまり、従来技術と本発明は、流路を形成する方法（技術的思想）が全く異なるものである。
【００２０】
そして、本発明の機能性材料の場合には、繊維含有インキを印刷することによって流路を形成するので、以下のような点が優れている。
【００２１】
まず、従来技術では、流路を形成するためにワックスプリンティング法やフォトリソグラフィー法等が使用されるが、かかる方法の場合、複雑な工程が必要となる。
一方、本発明の機能性材料では、繊維含有インキを基材に印刷するだけであるので、流路を簡単に形成することができる。
【００２２】
また、従来技術では、紙に不透水性の部分を形成するものの、透水性の部分の性質は、元の紙のままである。したがって、検査器具として使用した場合、液体試料中の所望の成分以外の夾雑物成分も一緒に供給されるので検出精度が低くなる。
一方、本発明の機能性材料では、繊維含有インキに繊維以外の物質を混入させることができるので、流路に液体を浸透する以外の機能を追加することができる。具体的には、不透水性の繊維を混入させることによって、流路にフィルタ効果を付与することができる。すると、検査器具として使用した場合、液体試料中の夾雑物等を除去した状態の液体試料を流路部の先端に到達させることができるので、高い精度で液体試料中に存在する所望の成分を検出することができるという利点が得られる。
また、繊維含有インキの不透水性の繊維として、繊維径が太い繊維や細い繊維あるいは、繊維長が長い繊維や短い繊維を、所定の割合で配合することによって、流路の空隙量を制御することができる。このため、本発明の機能性材料の流路に液体を供給すれば、液体の浸透速度を制御することができる。
【００２３】
以上のように、本発明の機能性材料は、従来技術とは流路を形成する方法（技術的思想）が全く異なり、この発想の相違に基づいて形成される流路の構成の相違から、従来技術よりも優れた効果を奏するのである。
【００２４】
なお、本発明の機能性材料を分析に用いる際に機能性材料の流路部に供給する試料は、溶液の状態または液体に溶解させた状態の試料（以下、単に液体試料という）であれば、液体試料中に存在する成分等はとくに限定されない。例えば、血液や、河川などの環境水、工場から排出される工場排水などを挙げることができる。
【００２５】
また、本発明の機能性材料は、液体を通す流路部と、この流路部を保持するための基材を備えたものに限定されず、流路部だけからなるものでもよい。例えば、後述するように本発明の機能性材料の流路部を形成したのち、かかる流路部だけをそのまま使用することもできる。
そして、本発明の機能性材料は、基本的に、分散液を塗布するだけという簡便な工程によって本発明の機能性材料を製造することができるので、生産性を向上させることができ、経済的にも優れる。しかも、製造工程が簡便であるので、品質を評価する際の利便性を向上させることができるという利点も有する。
【００２６】
以下では、本発明の機能性材料として、液体を通す流路部と、この流路部を保持するための基材を備えたものを代表例として説明する。
【００２７】
図１に示すように、本実施形態の機能性材料１（以下、単に機能性材料１という）は、液体を通す流路部１０と、この流路部１０を保持する基材２を備えたものである。
【００２８】
（基材２の説明）
基材２は、その表面２ｓ上に流路部１０を配設し保持することができるように形成されたものであれば、その形状および大きさはとくに限定されない。
【００２９】
例えば、図１に示すように、平面視長方形の基材２の表面２ｓ上に基材２の長辺方向と平行となるように平面視略Ｙ字状の流路部１０を基材２の表面２ｓ上に配設する。このとき、流路部１０が基材２の端縁よりも内方に位置するように配設する。かかる状態となるように流路部１０を基材２の表面２ｓ上に配設すれば、流路部１０が基材２によって保持された状態となる。このため、基材２の流路部１０が配設されていない部分を把持して持ち運べば、流路部１０に接触することなく所望の場所まで機能性材料１を移動させることができる。このため、機能性材料１の流路部１０へのコンタミネーション等を防止することができるので、分析上の観点から好ましい。
【００３０】
また、流路部１０を移動させる際に流路部１０を直接保持しないので、流路部１０の破損や機能低下を生じさせるおそれもなくなるので、機能性材料１の取扱性を向上させることができる。しかも、基材２の表面２ｓ上に流路部１０を配設するので、後述するように流路部１０を成形する際の自由度を向上させることができる。
【００３１】
なお、上記例では、機能性材料１の基材２は、その大きさが流路部１０よりも大きくなるように形成した場合について説明したが、かかる大きさに限定されず、流路部１０と略同じ大きさとなるように形成してもよい。具体的には、基材２は、流路部１０の基端部および先端部の端縁10eが、基材２の端縁と略面一（図５参照）または若干外方に位置するように形成してもよいが、詳細については後述する。
【００３２】
なお、機能性材料１の基材２の材質は、上述した流路部１０をその表面に配設できるものであれば、とくに限定されない。例えば、和紙、包装用紙、板紙、段ボール原紙、ラミネート紙などの紙製のものや、ポリエチレン製フィルム、金属製の板状部材などを挙げることができる。とくに、基材２が親水性材料によって形成されている場合（不透水性材料を含有する場合も含む）には、後述するように流路部１０が透水性材料を有していれば、水素結合によって基材２と流路部１０が連結される。つまり、基材２が親水性の官能基を有するような場合には、接着剤等を使用しなくても、基材２上に流路部１０が設けられた機能性材料１を形成することができる。
【００３３】
ただし、基材２の材質として、紙製のものを採用する場合、機能性材料１の流路部１０に供給した液体試料が流路部１０の内部から基材２との接触面を介して基材２内部に浸透する可能性がある。このため、液体が浸透するような材質のものを採用する場合には、基材２の表面２ｓが耐水性を有するように形成するのが好ましい。
【００３４】
基材２の表面２ｓが耐水性を有する構造としては、例えば、耐水性を有する耐水層によって表面２ｓの層を形成することができる。この耐水層は、基材２内部に水などの液体が浸透しないものであれば、その材質はとくに限定されない。例えば、セルロースから形成されたナノファイバーｎｆ（以下、単にセルロースナノファイバーｎｆという）が絡み合って形成された集合体（以下、セルロースナノファイバー層）や、合成樹脂製のフィルムで形成されたフィルム層などをあげることができる。とくに、基材２の表層にセルロースナノファイバー層を形成すれば、後述するように基材２の表面２ｓと流路部１０を強固に連結させることができるので好ましい。
【００３５】
なお、基材２の表面は、略平坦となるように形成すれば、後述する流路部１０の厚さを均質にできるので、後述するように、流路部１０に供給した液体試料を流路部１０内で略均一に移動させることができる。
【００３６】
また、本明細書の基材２の表面２ｓが、特許請求の範囲にいう基材の配設面に相当する。
【００３７】
（流路部１０の説明）
図２に示すように、流路部１０は、透水性材料１１と、不透水性材料１２を備えている。
【００３８】
なお、流路部１０は、平面視略Ｉ字状や平面視略Ｙ字状（図１参照）、扇状、放射状など、その形状および大きさはとくに限定されない。
【００３９】
例えば、図１に示すように、流路部１０を平面視略Ｙ字状に形成した場合、流路厚が０．０２〜５ｍｍ程度、流路幅が０．５〜５０ｍｍ程度となるように形成できる。
【００４０】
また、流路部１０は、その基端部10aが機能性材料１の流路部１０に供給された液体試料を一時的に保持することができるように形成されているのが好ましい。
【００４１】
例えば、図１に示すように、流路部１０の基端部10aを略円形状に形成し、その直径が流路幅よりも若干大きくなるように形成する。かかる形状の基端部10aに液体試料を供給すれば、供給された液体試料を流路部１０の基端部10aで一時的に保持したのち、かかる液体試料を流路部１０の先端部10b方向に向かって略均質な状態で流路部１０内を移動させることができる。
【００４２】
なお、図１に示すように、流路部１０の先端部10bには、液体試料中の目的成分と反応する検出材料を担持させてもよい。この場合、後述するように、液体試料を機能性材料１の流路部１０に供給して流路部１０内を基端部10aから先端部10bまで移動させれば、液体試料中に目的成分が存在するか否かを簡便に検出することができる。この検出材料は、液体試料中の目的成分により抗原抗体反応や蛍光反応など様々な反応試薬を適宜選択することができる。
【００４３】
（透水性材料１１について）
透水性材料１１は、水などの液体をその内部に浸透させたり、または、表面に沿って流したりできる性質を有するものであれば、とくに限定されない。
例えば、図２（Ａ）の透水性材料１１の拡大図に示すように、複数の細い繊維ｆが束状になった繊維集合体を挙げることができる。この繊維集合体を構成する各繊維ｆは、その繊維径や繊維長はとくに限定されないが、例えば、繊維径が１〜５０μｍ程度、繊維長が０．１〜１０ｍｍ程度のものを採用することができる。
【００４４】
また、上記透水性材料１１を形成する繊維ｆの材質は、とくに限定されず、例えば、綿、麻などの天然素材のもの（天然繊維）や、セルロースを主たる構成成分とするレーヨンや、ポリビニルアルコール（ＰＶＡ）などの合成樹脂製のもの（化学繊維）などを採用することができる。もちろん、両者を適宜混合したものも使用することができる。
【００４５】
（不透水性材料１２について）
不透水性材料１２は、その内部に水などの液体が浸透しない材質によって形成されたものである。この不透水性材料１２は、上述した透水性材料１１間に位置するように設けることができるものであれば、その大きさや形状はとくに限定されない。例えば、不透水性材料１２としては、塊状や球状、繊維状等の種々の形状を有する材料を採用することができる。
【００４６】
また、不透水性材料１２の材質は、本発明の機能性材料１の流路部１０に供給する液体試料中の成分と反応し難いものであれば、とくに限定されない。例えば、ポリエチレンテレフタレート（ＰＥＴ）、ポリエチレン（ＰＥ）、ポリプロピレン（ＰＰ）などの合成樹脂製のものや、炭酸カルシウム、二酸化ケイ素などを挙げることができるが、液体試料中に存在する成分等と反応し難いものが好ましい。
例えば、液体試料として血液など動物の体液を用いる場合、これらの液体と反応性の低いＰＥＴ製の不透水性材料１２を使用するのが好ましい。
【００４７】
不透水性材料１２の原材料としてＰＥＴを使用する場合、均質な不透水性材料１２を形成することができるという利点を有する。
具体的には、不透水性材料１２の原材料としてポリエチレンテレフタレート（ＰＥＴ）を採用すれば、略同じ太さおよび長さを有する均質な繊維状の不透水性材料１２を機械的に形成することができる。この繊維状の不透水性材料１２は、その繊維径や繊維長は、とくに限定されない。例えば、繊維状の不透水性材料１２は、繊維径が１０〜５００μｍ程度、繊維長が２０μｍ〜５ｍｍ程度となるように形成するのが好ましく、より好ましくは繊維径が５０〜１００μｍ程度、繊維長が５０μｍ〜１ｍｍ程度となるように形成する。なお、かかる繊維径や繊維長とする理由については、後述する。
【００４８】
以上のごとく、本実施形態の機能性材料１の流路部１０は、複数の透水性材料１１間に複数の不透水性材料１２が位置するように形成されている。この流路部１０を構成する透水性材料１１は、上述したように所定の太さの繊維ｆを複数束状にして形成することができる。かかる太さの繊維ｆを束状にして透水性材料１１を形成すれば、図２（Ａ）の拡大図および図２（Ｂ）に示すように、透水性材料１１を形成する繊維ｆ間に微細な隙間（例えば、数μｍ〜数十μｍ程度）を形成することができる。
【００４９】
そして、かかる透水性材料１１に水などの液体Ｌｑが接した場合、図２（Ｂ）に示すように、液体Ｌｑは、繊維ｆ間に微細な隙間に浸透するように入り込む。そして、一旦繊維ｆ間に入り込んだ液体Ｌｑは、この隙間を形成する繊維ｆ表面と液体Ｌｑとの表面張力等の相互作用によって自動的に隙間を移動させることができる。
【００５０】
上記かかる現象が、いわゆる毛細管現象に相当する。このため、繊維ｆ間に浸透した液体Ｌｑの移動距離は、繊維ｆの表面張力、繊維ｆ表面の濡れ易さ、液体Ｌｑの密度に依存し、とくに、繊維ｆ間の隙間の隙間幅の大きさに依存する。
【００５１】
また、図２に示すように、流路部１０が不透水性材料１２を含有した透水性材料１１で形成されている。つまり、透水性材料１１の間に不透水性材料１２が配置された状態となっているので、透水性材料１１と不透水性材料１２の間には、複数の空隙10hを形成することができる。この空隙10hは、透水性材料１１や不透水性材料１２の大きさや形状等の影響を受けるが、その空隙幅が１０μｍ〜２ｍｍ程度と非常に狭くなるように形成することができる。
しかも、不透水性材料１２として透水性材料１１より長さが短いものを使用すれば、隣接する空隙10h同士が互いに連通するように複数の空隙10hを形成することができる。すると、流路部１０内には、網目状の空隙10hを形成することができる。
このため、流路部１０の空隙10h内に液体Ｌｑが接触すれば、透水性材料１１と同様に、接触した液体Ｌｑを毛細管作用によって空隙10h内に侵入させることができ、しかも、液体Ｌｑを自動的に空隙10h内に移動させることができる。
【００５２】
したがって、機能性材料１の流路部１０の基端部10a（図１参照）に液体試料を供給すれば、透水性材料１１内（例えば、透水性材料１１が複数の繊維ｆからなる場合、複数の繊維ｆ間の隙間）および空隙10h内（つまり不透水性材料１２によって形成された透水性材料１１間の空隙10h）に液体試料を浸透させることができる。すると、液体試料は、流路部１０内に浸透しながら基端部10aから離れる方向（つまり、流路部１０の先端部10b方向）に向かって移動する。つまり、透水性材料１１を繊維で形成しかつこの透水性材料１１中に不透水性材料１２が位置するようにすれば、流路部１０に、吸水機能を有するものとすることができる。とくに、透水性材料１１だけでは得られない強い吸水機能を付与することができるのである。
【００５３】
また、流路部１０内の空隙流路は、網目状となるように形成されている。しかも、不透水性材料１２は、流路部１０内に不均一に（ランダムに）存在しているので、液体試料が流れるための空隙流路の流路幅は、流路方向に向かって変化する（不均一に変化する）ように形成される。
【００５４】
すると、流路部１０内に液体試料を供給すれば、液体試料が隙間流路と網目状の空隙流路を移動する間に、フィルター効果によって液体試料中に存在する複数の成分をその大きさによって篩分けすることができる。つまり、流路部１０にフィルター機能が付与されるから、液体試料中に存在する目的成分と目的成分以外の成分（目的外成分）とを分離除去することができる。
【００５５】
以上のように、本実施形態の機能性材料１の流路部１０は、平面的、つまり２次元的な形状としつつ、吸水機能とフィルター機能を有するように形成されている。すると、フィルター機能を付与するためにフォトリソグラフィー法の技術を用いた複雑な３次元構造の流路部を形成する必要もない。したがって、３次元構造を有する流路部の流路長に比べて、流路長を短くできるから、供給する液体試料の量を少なくすることができる。
【００５６】
また、液体試料が毛細管現象により流路部１０内を移動する。すると、機能性材料１を立てて配置しても、液体試料は流路部１０内を移動する。例えば、図１に示すように、平面視略Ｙ字状の流路部１０において、その基端部10aが下方に位置するように機能性材料１を立てて配置する。この場合でも、液体試料を流路部１０の基端部10aから先端部10b方向に向かって移動させることができる。
つまり、本実施形態の機能性材料１は、使用する際に、その配置が水平方向に限定されない。このため、液体試料を流路部１０へ供給した後の機能性材料１の配置の自由度を向上させることができる。例えば、実験台において、複数の流路部１０に液体試料を供給した後、流路部１０内に液体試料を移動させる間、機能性材料１を立てた状態とすれば、実験台上に作業スペースを確保できる。
【００５７】
上述した透水性材料１１内の隙間と流路部１０内の空隙10hが、それぞれ液体試料が流れるための流路（それぞれ、以下、隙間流路と空隙流路という）に相当する。
【００５８】
（透水性材料１１または不透水性材料１２の混合割合について）
上述したように、流路部１０を、透水性材料１１と不透水性材料１２によって形成しているので、上述した空隙流路の流路幅は、透水性材料１１と不透水性材料１２の混合割合や不透水性材料１２の大きさ等を調整すれば、適宜調整することができる。
また、流路部１０内の空隙率も同様に透水性材料１１と不透水性材料１２の混合割合や不透水性材料１２の大きさ等を調整することによって、所望の値となるように調整することができる。しかも、この空隙率の変化に伴って吸水性も変化する。
【００５９】
（他の実施形態）
上述したように、機能性材料１は、図１に示すように流路部１０の基端と先端が基材２の端縁から内方に位置するように形成されたものの他、図５に示すように、流路部１０の基端10eと先端10eが基材２の端縁と略面一となるように形成してもよい。
【００６０】
例えば、図５に示すように、平面視長方形の基材２の表面２ｓ上に基材２の長辺方向と平行となるように平面視略Ｙ字状の流路部１０を配設する。このとき、図５（Ｂ）に示すように、機能性材料１の側面視において、流路部１０のＹ字状の基端部の基端縁10eと基材２の短辺が略面一となるように流路部１０を基材２の表面２ｓ上に配設する。一方、流路部１０のＹ字状の一対の先端部の先端縁10eも基端部の基端縁10eと同様にそれぞれが基材２の長辺と略面一となるように流路部１０を基材２の表面２ｓ上に配設する。
【００６１】
かかる構造とすれば、基材２の流路部１０の基端10eが位置する短辺部を液体試料に接するように浸漬させるだけで、簡単に流路部１０に液体試料を供給することができる。しかも、供給した液体試料を途中の分岐点で分液した状態で流路部１０の一対の先端10eからそれぞれ排出することができる。
その逆に、流路部１０の一対の先端10eが位置する基材２のそれぞれの長辺部を、それぞれ異なる液体試料に接するように浸漬させれば、両液体を混合した状態で流路部１０の基端10eから排出することができる。
【００６２】
このため、分析経路の一部に機能性材料１を配置するだけで、上述したように液体試料中に存在する目的成分を分離精製することが可能となる。しかも、流路部１０の基端部に液体試料を保持させたり、先端部に検出材料を担持させたりする必要もないので、機能性材料１の構造を簡単にすることができるという利点がある。
【００６３】
（ナノファイバーｎｆを用いた機能性材料１の説明）
上記例では、本実施形態の機能性材料１の流路部１０は、透水性材料１１と、この透水性材料１１間に設けられる不透水性材料１２からなる場合について説明したが、流路部１０が液体を通すことができ、かつ上述したように液体試料中に存在する目的成分を分離精製することができるものであれば、上述した透水性材料１１に限定されず、例えば、透水性材料１１に替えて後述するナノファイバーからなるナノファイバー層を使用することができる。以下、具体的に説明する。
【００６４】
なお、流路部１０を構成する、基材２、不透水性材料１２の構造は、上述したものと同様の構造を有するものであるので、以下の説明では割愛する。
【００６５】
図３および図４に示すように、機能性材料１の流路部１０は、ナノファイバーｎｆからなるナノファイバー層２１と、このナノファイバー層２１間に混入した不透水性材料１２とから形成されている。
【００６６】
図４（Ａ）に示すように、流路部１０のナノファイバー層２１は、ナノファイバーｎｆが絡み合って集合した集合体であり、流路部１０の表面および不透水性材料１２を覆うように形成されている。このナノファイバー層２１を形成するナノファイバーｎｆは、後述するように非常に細い繊維であるので、かかる繊維が絡みあうように形成された集合体は透水性が非常に低くなる。このため、液体試料を機能性材料１の流路部１０に供給しその内部を移動させた場合でも、液体試料が流路部１０の内部から外部へ漏洩するのを防止できる。
【００６７】
また、図４に示すように、流路部１０内において、複数の不透水性材料１２がナノファイバー層２１によって束ねられている。この束ねられた不透水性材料１２間には、上述した空隙10hと同様の隙間を形成することができる。
【００６８】
このため、かかる空隙10hを機能性材料１の流路部１０に供給された液体試料が移動する際の流路として機能させることができる。しかも、かかる流路は、その流路が非常に狭いので、液体試料を毛細管現象によって浸透させながら流路部１０内の空隙10h間を移動させることができる。そして、かかる流路は、上述した空隙流路と同様に網目状に形成されている。
すると、かかる流路を移動する液体試料は、流路部１０に透水性材料１１を用いた場合と同様に、フィルター効果によって液体試料中に存在する複数の成分をその大きさによって篩分けすることができる。
【００６９】
したがって、機能性材料１の流路部１０を構成する材料として、ナノファイバーｎｆからなるナノファイバー層２１を用いた場合でも、透水性材料１１を用いた場合と同様に流路部１０に対して吸水機能およびフィルター機能を付与することができる。
【００７０】
（親水性の官能基について）
なお、流路部１０のナノファイバー層２１としては、その表面に親水性の官能基を有するものが好ましい。
そして、かかるナノファイバー層２１を使用した場合、基材２の表面２ｓが親水性の官能基を有する膜等が形成されているのが好ましい。
【００７１】
この場合、流路部１０の表面を有するナノファイバー層２１と基材２の表面２ｓには、複数の親水性の官能基が覆うように設けられた状態となっている。そして、両官能基同士が接触すれば、互いに水素結合によって強力に結合する。
このため、流路部１０を基材２の表面２ｓ上に塗布等によって配設するだけで、流路部１０と基材２を確実に連結させることができる。すると、流路部１０を基材２の表面２ｓに連結するための有機溶剤等を使用した接着剤等が不要となる。この場合、接着剤の溶剤等が流路部１０内に浸透することによって流路部１０内を汚染するのを防止できるので、液体試料を分析する際の分析精度を、接着剤等を使用する場合に比べて、向上させることができる。
【００７２】
なお、表面に親水性の官能基を有するナノファイバー層２１は、セルロースナノファイバーｎｆからなるものを用いるのが好ましい。このセルロースナノファイバーｎｆは、パルプ等を機械を用いて処理することによって簡単に得ることができる。原料となるパルプ等の主成分はセルロースが主成分であり、セルロースには、多数の水酸基が存在する。このため、合成樹脂製のナノファイバーｎｆの表面に化学的に親水性の水酸基を結合させる場合に比べて、簡便に入手できるし、経済的でもある。
【００７３】
しかも、セルロースナノファイバーｎｆは、その表面に多数の水酸基を有するので、一般的な合成樹脂製のナノファイバーｎｆに化学的に親水性の官能基を結合させたものに比べて親水性が高い。つまり、水に濡れやすいという性質を有する。したがって、流路部１０のナノファイバー層２１をセルロースナノファイバーｎｆを用いて形成した場合、液体試料がナノファイバー層２１間に形成された空隙10h（つまり、空隙流路）を流れる際に発生する毛細管作用をより向上させることができる。
【００７４】
ここで、親水性の官能基としては、一般的に用いられる、水酸基、カルボキシル基などを挙げることができる。
【００７５】
なお、上述した透水性材料１１の表面に上述した親水性の官能基を有するようにしもよいのは言うまでもない。例えば、透水性材料１１として、その表面に親水性の官能基を有するものを使用する。そして、かかる透水性材料１１を使用した場合、基材２の表面２ｓに親水性の官能基を有す膜を形成する。すると、上述した場合と同様の効果を奏する。
【００７６】
また、上述したセルロースナノファイバーｎｆは、パルプ等を機械的に処理して得られるものや、化学的に処理して得られるもの、ポリエチレン等の合成樹脂製を溶解させたものを機械的に処理して得られるもののほか、生物由来のバクテリアセルロースなど、様々な方法によって得られたものを用いることができる。
例えば、パルプを機械的に処理して得られるセルロースナノファイバーｎｆは、平均繊維径が１〜１００ｎｍ程度、平均繊維長が１００ｎｍ〜１μｍ程度である。
【００７７】
（機能性材料１の製造方法）
上述したように本実施形態の機能性材料１は、流路部１０を基材２の表面２ｓに配設するようにして形成される。また、流路部１０を構成する透水性材料１１またはナノファイバー層２１および不透水性材料１２は、上述したように様々な材質、大きさのものを使用することができる。
【００７８】
以下では、ナノファイバーｎｆからなるナノファイバー層２１とこのナノファイバー層２１間に混入した不透水性材料１２とからなる流路部１０を基材２の表面２ｓに配設した機能性材料１を製造する方法を代表例として説明する。
なお、本実施形態の機能性材料１を製造する方法は、以下の製造方法に限定されないのは言うまでもない。
【００７９】
まず、ナノファイバー層２１を形成するナノファイバーｎｆについて説明する。
ナノファイバー層２１を形成するナノファイバーｎｆとしては、原料となるセルロースを主たる構成成分とする繊維を機械的処理によって微細化処理したもの（以下、セルロースナノファイバーｎｆという）を使用することができる。原料となる繊維を微細化処理する方法はとくに限定されないが、例えば、低圧ホモジナイザー、高圧ホモジナイザー、グラインダー、カッターミル、ジェットミル、短軸押出機、２軸押出機、超音波攪拌機などを使用して、パルプ繊維をナノファイバーｎｆとすることができる。
【００８０】
前記ナノファイバーｎｆの原料となる繊維は、パルプ繊維や木粉、植物残渣、製紙残渣のように、セルロースを主たる構成成分とする繊維であればよく、とくに限定されない。
【００８１】
つぎに、流路部１０の不透水性材料１２について説明する。
不透水性材料１２は、ナノファイバー層２１を形成するナノファイバーｎｆよりも太い繊維状のＰＥＴ製の繊維（以下、単にＰＥＴ繊維という）を使用することができる。
このＰＥＴ繊維は、上述したように繊維径が１０〜５００μｍ程度、繊維長が２０μｍ〜５ｍｍ程度となるように形成するのが好ましく、より好ましくは繊維径が５０〜１００μｍ程度、繊維長が５０μｍ〜１ｍｍ程度となるように形成したものを使用することができる。
【００８２】
基材２としては、上述したような様々な材質のものを使用することができるが、透水性の材質を使用する場合には、その表面２ｓが不透水性の膜などで覆われたものを使用することができ、例えば、紙製の紙基材２を使用する場合には、上述したセルロースナノファイバーｎｆを塗工したものを使用することができる。セルロースナノファイバーｎｆを紙製の基材２の面上に塗工することによって、基材２の表面２ｓにセルロースナノファイバー層を形成することができる。つまり、紙製の基材２にセルロースナノファイバーを塗工するだけで、基材２に必要な耐水性を簡単に付与することができるのである。かかる塗工面に流路部１０を配設した状態において、機能性材料１を使用しても流路部１０に供給した液体試料が流路部１０内から漏洩し紙基材２内へ侵入するのを防止できる。
【００８３】
しかも、セルロースナノファイバーｎｆは、その表面に親水性の官能基である水酸基を多数有するので、セルロースナノファイバーｎｆ層２１を備えた流路部１０を基材２の表面２ｓに配設すれば、両者を水素結合で強固に連結させることができる。
【００８４】
つぎに、上記方法で得られたセルロースナノファイバーｎｆとＰＥＴ繊維を水に分散させて、分散液を形成する。
【００８５】
分散液中のセルロースナノファイバーｎｆの濃度は、機能性材料１の流路部１０を成形する際の成形性に合わせて、調整すればよい。しかし、セルロースナノファイバーｎｆの濃度が０．１重量％よりも少なくなると、紙基材２に分散液を塗布した際の流路部１０の形状を維持することが難しくなる一方、セルロースナノファイバーｎｆの濃度が５重量％よりも多くなると粘性が高くなり後述するスクリーン印刷機を用いて成形する際に転写部に設けられたオープニング上に絡み合って流路部１０を成形できなくなったり、水分を抱き込みすぎて流路部１０の乾燥が難しくなったり、乾燥後の流路部１０の形状を維持するのが難しくなる。したがって、分散液のセルロースナノファイバーｎｆの濃度は、０．１以上、５重量％以下、好ましくは０．５〜３重量％、より好ましくは１〜２重量％となるように調製する。
【００８６】
また、セルロースナノファイバーｎｆと不透水性材料１２の配合割合は、流路部１０の吸水性や、液体試料中の目的成分の大きさ等によって、適宜調整することができる。例えば、図４に示すように、不透水性材料１２の配合割合を徐々に少なくすることによって（図４では（Ａ）（Ｂ）（Ｃ）の順に配合割合が少なくなる）セルロースナノファイバー層２１間に形成された空隙10h率を調整することができる。
【００８７】
得られ分散液は、基材２を水平に配置して、その上面に分散液を供給する。分散液を供給する方法としては、スクリーン印刷技術を用いて分散液を塗布する方法、スプレーを用いて分散液を塗布する方法、凹印刷技術を用いる方法、フレキソ印刷技術を用いる方法など様々な方法を用いて基材２の表面２ｓに流路部１０を形成することができる。
以下では、上記方法のうち最も簡便な方法であるスクリーン印刷技術を用いて分散液を塗布する方法を説明する。
【００８８】
スクリーン印刷機は、一般的に用いられるものを使用することができる。具体的には、スクリーン印刷機は、転写部と、この転写部を囲むように配設された枠とをそなえている。転写部は、表裏を連通する孔（オープニング）が網目状に形成されており、かかるオープニングが感光性樹脂によって覆われている。そして、転写部は、その一部に流路部１０の形状の感光性樹脂が存在しない部分を有する。つまり、感光性樹脂が存在しない部分は、転写部の表裏を連通するように複数のオープニングが配設されている。このオープニングは、一般的な大きさのもの、例えば、オープニング径が１．２９ｍｍのものを用いることができる。
【００８９】
スクリーン印刷機の転写部の下方に紙基材２を配設し、スクリーン印刷機の転写部に分散液を供給する。そして、スクリーン印刷機に設けられたスキージを転写部上面を摺動するように移動させる。すると、分散液は、オープニングを通って所定の形状に基材２の表面２ｓ上に塗布される。
【００９０】
分散液が付着した基材２を乾燥すれば、機能性材料１が製造される。この機能性材料１は、基材２の背面（流路部１０を配設していない面）を下方に位置するようにして水平に配置した状態の断面視において、基材２の内部層、基材２の表面２ｓを有する耐水層、流路部１０の順となるように形成することができる。そして、この流路部１０の内部断面は、例えば、図４に示すように、複数の不透水性材料１２がセルロースナノファイバー層２１に覆われた状態となるように形成される。そして、セルロースナノファイバー層２１間、言い換えれば、セルロースナノファイバー層２１に抱き込まれるように配置された不透水性材料１２間に、複数の空隙10hが形成される。この空隙10hが流路部１０に供給した液体試料が移動する空隙流路となる。
【００９１】
なお、乾燥の際に、流路部１０のセルロースナノファイバーｎｆから水分が抜けて収縮するとともに、基材２の表面２ｓ上のナノファイバーｎｆと接触している部分では、水素結合によりセルロースナノファイバーｎｆ同士の結合が生じる。この両者間の水素結合によって、流路部１０を紙基材２に強く連結させることができる。
【００９２】
乾燥方法はとくに限定されず、熱を加えながら乾燥する公知の方法等を採用することができる。例えば、熱風による乾燥（送風乾燥）、熱ロール、ホットプレスなどを使用することができる。
【００９３】
また、乾燥時間もとくに限定されず、流路部１０の状態や機能性材料１の要求性能などに合わせて適宜決定すればよい。例えば、吸水性およびフィルター性を発揮させるのであれば、乾燥後の紙の水分量が０〜１０％程度となるように乾燥を行えばよい。
【００９４】
（流路部１０だけからなる機能性材料１の製造方法）
上記例では、基材２の表面２ｓが耐水性かつ親水性のものを用いた場合について説明したが、基材２の表面２ｓが耐水性かつ疎水性の材質のものを使用してもよい。
この場合、上記方法によって基材２の表面２ｓに流路部１０を配設して乾燥すれば、流路部１０の表面の親水性の官能基と基材２の表面２ｓの疎水性の官能基は結合しない。このため、接着剤等を用いない場合、基材２の表面２ｓから所望の形状等に成形した流路部１０を簡単に剥がせば、流路部１０だけからなる機能性材料１を製造することができる。
【００９５】
（機能性液体）
上記例において、セルロースナノファイバーｎｆとＰＥＴ繊維を分散させる水が、特許請求の範囲の不透水性材料とナノファイバーとを分散させる液体に相当する。
また、上記分散液、つまり、セルロースナノファイバーｎｆとＰＥＴ繊維を水に分散させた分散液が、特許請求の範囲の混合流体および機能性流体に相当する。
【００９６】
上記例では、機能性流体は、セルロースナノファイバーｎｆとＰＥＴ繊維を水に分散させて形成されている。しかし、機能性流体は、上述したような材料（天然繊維や化学繊維等）からなる透水性材料１１と、上述したような材料（ポリエチレンテレフタレート（ＰＥＴ）等）からなる不透水性材料１２を水等の液体に分散させて形成してもよい。このような機能性流体をインキのように使用して、スクリーン印刷等の方法よって基材２上に印刷すれば、基材２上に、透水性材料１１と不透水性材料１２からなる流路部１０を形成することができる。しかも、印刷によって流路を形成するので、基材２上に自由に流路を形成することができる。
なお、機能性流体を印刷する対象は、上述したような基材２に限られず、種々の物体上に印刷することができる。
【００９７】
とくに、繊維状の材料からなる透水性材料１１と繊維状の材料からなる不透水性材料１２を水等に分散させた場合には、形成した流路部１０内に径が小さい空隙を形成することができる。つまり、毛細管現象により液体を浸透させることができる程度の空隙を繊維間に形成することができる。すると、吸水機能の高い流路部１０を形成することができる。
【実施例】
【００９８】
本発明の機能性材料の吸水機能およびフィルター機能を確認した。【００９９】
実験では、セルロースナノファイバーと不透水性材料（ＰＥＴ繊維）を分散させた溶液（セルロースナノファイバーの濃度が約１．２８重量％）をスクリーン印刷技術を用いて表面が耐水性を有する基材の表面上に流路部を塗布し乾燥して機能性材料を製造した。【０１００】
なお、表面が耐水性を有する基材は、縦５ｃｍ、横５ｃｍの紙製の表面を、後述する装置を用いて調整したセルロースナノファイバーを水に分散させた溶液を塗工し乾燥させたものを使用した。かかる溶液は、セルロースナノファイバーを水に分散させて濃度が約２重量％となるように調製したものを使用した。【０１０１】
（セルロースナノファイバーの製造方法）
セルロースナノファイバーは、パルプを石臼式摩砕機（増幸産業株式会社製、商品名：スーパーマスコロイダー、型番：ＭＫＺＡ１０−１５Ｊ）を使用して摩砕処理することによって製造した。【０１０２】
摩砕は、予備摩砕と本摩砕を行った。
まず、目の粗い砥石（型番：ＭＫＥ１０−４６）での予備摩砕を３回実施した。予備摩砕は接触運転で実施し、処理時の電流値は約１８Ａであった。予備摩砕の後、目の細かい砥石（ＭＫＧＣ１０−８０）での本摩砕を１４回実施した。本摩砕は接触運転で実施し、処理時の電流値は約２４Ａであった。
このとき製造されたセルロースナノファイバーには、繊維径約１０〜５００ｎｍのものが含まれており、繊維長は約５００μｍ以下のものが含まれていた。【０１０３】
なお、上述した基材の表面に塗工したセルロースナノファイバーは、上記装置を用いて本摩砕を３０回実施した得られたものを使用した。このとき得られたセルロースナノファイバーは、繊維径が１００ｎｍ以下であった。【０１０４】
（不透水性材料）
不透水性材料は、２種類のＰＥＴ繊維（帝人株式会社製）を使用した。１つ目のＰＥＴ繊維（以下、ＰＥＴ繊維（５０μｍ）という）は、繊維径５０μｍ、繊維長５０μｍのものを使用した。２つ目のＰＥＴ繊維（以下、ＰＥＴ繊維（１００μｍ）という）は、繊維径５０μｍ、繊維長１００μｍのものを使用した。【０１０５】
上記２種類のＰＥＴ繊維とセルロースナノファイバーをそれぞれ以下の配合割合（質量割合）となるように混合して溶媒（水）が入ったビーカに入れた。このビーカをよく撹拌してセルロースナノファイバーとＰＥＴ繊維を溶媒に十分に分散させた分散液を調製した。
セルロースナノファイバー：ＰＥＴ繊維＝５：５、４：６、３：７、２：８、１：９【０１０６】
調製した分散液をスクリーン印刷版面（東海商事株式会社製、オープニング１２９３μｍ、線径４００μｍ）を用いて基材の表面上に平面視Ｉ字状の流路部を形成した。そして、基材の表面上に形成した流路部は、室温で静置して乾燥させて、機能性材料を作成した。
なお、乾燥後の機能性材料の水分量は約１０％程度であった。【０１０７】
（吸水試験）
上記方法によって作成した各機能性材料の吸水機能は、染料を水に溶解させた染料水に浸漬させた際の浸透高さで評価した。
各機能性材料は、その流路部の一方の先端部が染料水に３ｍｍ程度浸漬した状態で１０分間放置した。【０１０８】
（結果）
実験結果を図８に示す。
図８（Ａ）に示すように、ＰＥＴ繊維の混合割合が増加するのに伴い、吸水性が向上することが確認できた。
また、図８（Ｂ）に示すように、繊維長の違いによって、吸水性に差が生じることが確認できた。【０１０９】
以上の結果から、機能性材料の流路部は、セルロースナノファイバーからなるセルロースナノファイバー層によってＰＥＴ繊維が覆うように保持されており、セルロースナノファイバー層間、言い換えれば、セルロースナノファイバー層で覆うように保持されたＰＥＴ繊維同士間に微細な空隙ネットワークが形成されると推察された。
また、かかる微細な空隙ネットワークは、セルロースナノファイバーとＰＥＴ繊維の混合率を変動することによって調整できることが確認できた。このため、流路部の空隙ネットワークを調整することによって、流路部のフィルター機能も制御すること可能であることが確認した（図３および図４参照）。【０１１０】
（フィルター機能）
上記方法によって作成した機能性材料がフィルター機能を有していることを確認した。実験では、機能性材料に固形分を含む液体を滴下して、固形分の移動状況を確認した。【０１１１】
機能性材料は、分散液を上記方法（スクリーン印刷技術を用いて分散液を基材に塗布する方法）により作製した。なお、透水性材料と不透水性材料の割合は、８０％、２０％とした。【０１１２】
機能性材料に滴下する液体は、平均粒子径４μmの顔料（黒色）を水に１％混合して調製した。【０１１３】
（結果）
実験結果を図９〜図１２に示す。
図９〜図１２に示すように、液体を滴下した直後は浸透速度（つまり浸透距離）が速いが分離効果は低く、黒い色の領域が広がっていることが確認できる（図９、図１０）。
時間の経過とともに浸透距離が長くなり、液体を滴下した位置から離れた位置まで液体が浸透していることが確認できる（図１１、図１２）。しかし、色がついている部分は液体が滴下された位置近傍に留まり、液体が滴下された位置から離れた位置では、液体が浸透している部分に色がついていない。つまり、液体は浸透しているものの、液体に含まれている顔料の移動を防いでいることが確認できる。この結果から、本発明の機能性材料の流路部は、液体は通すが液体に含有される固形分の移動を防ぐ機能、いわゆるフィルター機能を有していることが確認された。
【産業上の利用可能性】
【０１１４】
本発明の機能性材料は、医学や、生化学、薬学、化学、環境などの分野において、試料の分析に使用する材料として適している。
【符号の説明】
【０１１５】
１      機能性材料
２      基材
２ｓ    基材の表面
１０    流路部
１０ｈ  流路部内の空隙
１１    透水性材料
１２    不透水性材料
２１    ナノファイバー層
ｎｆ    ナノファイバー
【図１】
0006444377.tif 000002
【図２】
0006444377.tif 000003
【図３】
0006444377.tif 000004
【図４】
0006444377.tif 000005
【図５】
0006444377.tif 000006
【図６】
0006444377.tif 000007
【図７】
0006444377.tif 000008
【図８】
0006444377.tif 000009
【図９】
0006444377.tif 000010
【図１０】
0006444377.tif 000011
【図１１】
0006444377.tif 000012
【図１２】
0006444377.tif 000013